Brevet FR3074803A1 (20190614)

REVENDICATIONS1. Procédé de purification d'une charge oléfinique comprenant des oléfines à 4 atomes de carbone et des impuretés incluant l'isobutanal, l'éthanol et l'acétone, ledit procédé comprenant : a) une étape de pré-traitement comprenant au moins une étape d'élimination de l'acétone ; et b) une étape d'élimination simultanée de l'isobutanal et de l'éthanol, par passage de la charge pré-traitée issue de l'étape a) sur au moins un lit fixe d'au moins un adsorbant comprenant au moins un matériau à base d'oxyde réfractaire poreux, ladite étape b) opérant à une température comprise entre 0 et 200°C, à une pression de 0,1 à 10 MPa et avec une vitesse volumique horaire (VVH) de la charge pré-traitée issue de l'étape a) sur le lit fixe comprise entre 0,1 et 10 h-1. Procédé selon la revendication 1, dans lequel ladite charge oléfinique est issue de la déshydratation de l'isobutanol ou d'un mélange d'isomères du butanol comprenant l'isobutanol. Procédé selon l'une des revendications précédentes, dans lequel l'étape de pré-traitement comprend en outre une phase d'élimination de l'eau présente dans ladite charge oléfinique, les phases d'élimination de l'acétone et d'élimination de l'eau étant réalisées simultanément ou successivement. Procédé selon l'une des revendications précédentes, dans lequel le matériau à base d'oxyde réfractaire poreux est choisi dans le groupe constitué par : l'alumine, la silice, l'oxyde de titane, l'oxyde de zirconium, l'oxyde de magnésium et leurs mélanges. Procédé selon l'une des revendications précédentes, dans lequel le matériau à base d'oxyde réfractaire poreux est à base d'alumine. Procédé selon l'une quelconque des revendications précédentes, dans lequel le matériau à base d'oxyde réfractaire poreux présente un volume macroporeux, c'est-à-dire un volume cumulé des pores de diamètre supérieurs à 50 nm, mesuré par intrusion au mercure, supérieur ou égal à 0,01 ml/g, un volume poreux total, mesuré par intrusion au mercure selon la norme ASTM D4284 avec un angle de mouillage de 140°, supérieur ou égal à 0,05 ml/g et une surface spécifique, exprimée en SBET et mesurée par la méthode B.E.T selon la norme ASTM D3663, comprise entre 30 m2/g et 400 m2/g. 10\n<CLM>\1\t15\n<CLM>\1\t204.\n<CLM>\1\t25\n<CLM>\1\t30 19\n<CLM>\1\tProcédé selon l'une des revendications précédentes, dans lequel le matériau à base d'oxyde réfractaire poreux est imprégné d'un ou plusieurs cations alcalins ou alcalino-terreux.\n<CLM>\1\tProcédé selon la revendication précédente, dans lequel le cation est un cation d'un 5 élément choisi dans le groupe constitué par : le sodium, le potassium, le magnésium et le calcium.\n<CLM>\1\tProcédé selon l'une des revendications 7 et 8, dans lequel le matériau à base d'oxyde réfractaire poreux est imprégné d'un ou plusieurs cations alcalins ou alcalino-terreux à hauteur de 0,2% à 40% poids, par rapport au poids total de l'adsorbant après imprégnation.\n<CLM>\1\tProcédé selon l'une quelconque des revendications précédentes, dans lequel l'étape b) opère à une température comprise entre 20 et 60°C.\n<CLM>\1\tProcédé selon l'une quelconque des revendications précédentes, dans lequel l'étape b) opère à une pression comprise entre 0,3 et 5 MPa.\n<CLM>\1\tProcédé selon l'une quelconque des revendications précédentes, dans lequel l'étape b) est conduite telle que la vitesse volumique horaire (VVH) de ladite charge sur ledit lit fixe est comprise 0,2 et 5 h-1.\n<CLM>\1\tProcédé selon l'une quelconque des revendications précédentes, dans lequel l'étape b) est réalisée dans un réacteur comprenant plusieurs lits fixes placés en parallèle et permutables.\n<CLM>\1\tProcédé de transformation d'oléfines comprenant une étape correspondant au procédé de purification de la charge oléfinique selon l'une des revendications précédentes en amont du procédé de métathèse.